УСОВЕРШЕНСТВОВАННЫЙ СПОСОБ ПЛАВКИ ИЛЬМЕНИТА

1. Способ получения предварительно восстановленной ильменитовой руды для плавки, в котором оксиды металлов, содержащиеся в руде, селективно восстанавливают в твердофазных реакциях относительно оксида титана и который включает стадию предварительного восстановления углеродсодержащих гранул руды, где гранулы имеют размер менее 6 мм и получены из смеси руды, угольной мелочи и органического связующего.
2. Способ по п. 1, отличающийся тем, что оксиды металлов, отличные от оксидов титана, в гранулах предварительно восстанавливают до максимальной степени.
3. Способ по п. 1, отличающийся тем, что гранулы имеют размер от 2 до 5 мм.
4. Способ по п. 1, отличающийся тем, что угольная мелочь имеет размер -106 мкм.
5. Способ по любому из пп. 1-5, отличающийся тем, что соотношение содержания угля и оксида металла определяют с использованием стехиометрического соотношения для полного восстановления железа в руде.
6. Способ по любому из пп. 1-6, отличающийся тем, что содержание органического связующего составляет от 0 до 1%.
7. Способ по любому из пп. 1-6, отличающийся тем, что используют одно органическое связующее или смесь органических связующих.
8. Способ по любому из пп. 1-7, отличающийся тем, что затвердевание гранул на воздухе происходит в течение по меньшей мере 4 дней.
9. Способ по п. 8, отличающийся тем, что механическая прочность гранул составляет примерно 600 Н.
10. Способ по любому из пп. 1-9, отличающийся тем, что содержание оксида железа в руде составляет менее 10%.
11. Способ по любому из пп. 1-10, отличающийся тем, что гранулы подвергают процессу термического восстановления или смешанному процессу твердофазного восстановления.
12. Способ по п. 11, отличающийся тем, что гранулы нагревают в реакторе с неподвижным слоем в течение периода времени от 0,5 до 4 часов.
13. Способ по п. 12, отличающийся тем, что используют стадию термического предварительного восстановления и гранулы нагревают до температуры от 1100 до 1200°С.
14. Способ по п. 11 или 12, отличающийся тем, что используют смешанную стадию твердофазного предварительного восстановления и гранулы нагревают до температуры от 900 до 1000°С.
15. Способ по п. 14, отличающийся тем, что восстановительный газ фильтруют через горячую шихту в реакторе с неподвижным слоем.
2
16. Способ по п. 15, отличающийся тем, что восстановительный газ содержит одно или более следующих веществ: монооксид углерода, синтез-газ (СО+H), природный газ и водород.
17. Способ по любому из пп. 1-16, отличающийся тем, что плавку проводят в дуговой печи постоянного тока при температуре от 1650 до 1750°С.